(57)【要約】【課題】電池性能を低下させる元素を含まず、低い還元膨張率を有するインターコネクタを提供すること。【解決手段】本発明により提供されるインターコネクタ２０は、正極である空気極１４と、負極である燃料極１６と、両極間に配置された固体酸化物電解質（固体電解質１２）とからなるセル１０を複数備える固体酸化物形燃料電池１において、該複数のセルを電気的に接続するために、該セル間に配置される。かかるインターコネクタ２０は、一般式Ｌｎ１−ｘＡｅｘＺｒ１−ｙＦｅｙＯ３−δ（ここで、Ｌｎはランタノイドから選択される少なくとも１種の元素であり、Ａｅは、Ｓｒ、ＢａおよびＣａからなる群から選択される１種または２種以上の元素であり、０≦ｘ≦１であり、０．４≦ｙ＜１であり、δは電荷中性条件を満たすように定まる値である。）で表わされるペロブスカイト型酸化物から構成されている。【選択図】図１
2010102959.tif 000002
【特許請求の範囲】
【請求項１】
正極である空気極と、負極である燃料極と、両極間に配置された固体酸化物電解質とからなるセルを複数備える固体酸化物形燃料電池において、該複数のセルを電気的に接続するために、該セル間に配置される固体酸化物形燃料電池用インターコネクタであって、
一般式：
Ｌｎ１−ｘＡｅｘＺｒ１−ｙＦｅｙＯ３−δ      （１）
（ここで、Ｌｎはランタノイドから選択される少なくとも１種の元素であり、Ａｅは、Ｓｒ、ＢａおよびＣａからなる群から選択される１種または２種以上の元素であり、０≦ｘ≦１であり、０．４≦ｙ＜１であり、δは電荷中性条件を満たすように定まる値である。）
で表わされるペロブスカイト型酸化物から構成されていることを特徴とする、固体酸化物形燃料電池用インターコネクタ。
【請求項２】
前記一般式（１）において、０．５≦ｙ≦０．８であることを特徴とする、請求項１に記載の固体酸化物形燃料電池用インターコネクタ。
【請求項３】
還元膨張率が０．１％以下であることを特徴とする、請求項１または２に記載の固体酸化物形燃料電池用インターコネクタ。
【請求項４】
導電率が１０Ｓ／ｃｍ以上であることを特徴とする、請求項１〜３のいずれかに記載の固体酸化物形燃料電池用インターコネクタ。
【請求項５】
正極である空気極と負極である燃料極と両極間に配置された固体酸化物電解質とからなるセルを複数備える固体酸化物形燃料電池であって、該複数のセルを電気的に接続するために、該セル間に請求項１〜４のいずれかのインターコネクタが配置されている固体酸化物形燃料電池。
【発明の詳細な説明】
【技術分野】
【０００１】
本発明は、固体酸化物形燃料電池、および該電池用インターコネクタに関する。
【背景技術】
【０００２】
固体酸化物形燃料電池（Ｓｏｌｉｄ  Ｏｘｉｄｅ  Ｆｕｅｌ  Ｃｅｌｌ：以下、単に「ＳＯＦＣ」ということもある。）は、第三世代型燃料電池とも呼ばれており、他の燃料電池に比べて以下のような利点がある。例えば、ＳＯＦＣでは作動温度を高くできるため反応促進剤（触媒）が不要であり、ランニングコストの低減となる。また、高温の排出ガス（排熱）を再利用することで、全体の効率（総合効率）を高めることが可能である。さらに、ＳＯＦＣは出力密度が高いので小型化が可能である。これらのことから、蒸気タービン、ガスタービン等の内燃機関に代わる分散型発電装置として期待されている。
【０００３】
ＳＯＦＣを実際に使用する場合には、典型的には、高い電圧を得るために複数個の単セルを重ね合わせて複層化した状態で運転される。この複層化された単セルの集合体をスタックという。かかるスタックにおいて、単セル同士を接続するためにインターコネクタが用いられている。インターコネクタは、単セル間を物理的且つ電気的に接続すると同時に、酸化性のガス（典型的には空気）と還元性のガス（典型的には水素やメタン等の燃料ガス）とを分離するセパレータとしての役割も担っている。
【０００４】
上記のようなインターコネクタとして、高導電性、還元雰囲気下での高い安定性（すなわち低い還元膨張率）、電解質材料や電極材料等のセル材料との低い反応性、およびセル材料と類似の熱膨張係数等の性質を具備した材料から形成されることが好ましい。
このようなインターコネクタ材料として、金属材料またはセラミック材料が提案されている。かかるセラミック材料としては、特許文献１〜９に示されるように、種々のペロブスカイト型酸化物材料が提案されている。例えば、Ｌａ１−ｐＡｐＣｒＯ３（ここで、ＡはＭｇ，Ｃａ，Ｓｒ，Ｂａからなる群から選ばれる少なくとも１種であり、０≦ｐ＜１である。）等のランタンクロマイト（ＬａＣｒＯ３）系のペロブスカイト型酸化物、あるいはそのＢサイトを他の元素（例えばＳｉ，Ｔｉ，Ｃｏ，ＮｉあるいはＺｒ）で一部置換（ドープ）したペロブスカイト型酸化物、さらにはＭＴｉＯ３（ここで、ＭはＬｉ，Ｃａ，Ｃｕ，Ｓｒ，Ｂａ，Ｌａ，Ｃｅ，Ｐｂ，Ｂｉからなる群から選ばれる少なくとも１種である。）等のチタネート系のペロブスカイト型酸化物等が例示される。
【０００５】
【特許文献１】特開平８−５５６２９号公報
【特許文献２】特開平８−８３６２０号公報
【特許文献３】特開平８−１９０９２２号公報
【特許文献４】特開平１０−１２５３４０号公報
【特許文献５】特開平１１−３７２０号公報
【特許文献６】特開２００３−３３１８７４号公報
【特許文献７】特開２００３−２８８９１９号公報
【特許文献８】特開２００６−３１００９０号公報
【特許文献９】特開２００７−３９２７９号公報
【発明の開示】
【発明が解決しようとする課題】
【０００６】
しかしながら、上記のようなセラミック系のインターコネクタ材料のうち、例えばクロム（Ｃｒ）を含む材料の場合には、該材料からなるインターコネクタを備えた固体酸化物形燃料電池を使用すると、Ｃｒが（典型的には空気極に）拡散して電池性能が次第に低下する（この現象を一般にＣｒ被毒という。）虞がある。また、上記のインターコネクタ材料は、還元膨張率が比較的高いため、例えば、大型化した単セルからなるスタックを構成する場合には、インターコネクタの燃料極（還元雰囲気）側と空気極（酸化雰囲気）側とで膨張度合に差が生じて（すなわち、両者の応力差が増大して）クラックが生じる等、燃料電池（スタック）の耐久性が低下する虞がある。
【０００７】
本発明はかかる点に鑑みてなされたものであり、その主な目的は、電池性能を低下させる元素を含まず、低い還元膨張率を有するインターコネクタを提供することである。また、他の目的は、そのようなインターコネクタを備えた高耐久性の固体酸化物形燃料電池を提供することである。
【課題を解決するための手段】
【０００８】
上記目的を実現するべく、本発明により提供されるインターコネクタは、正極である空気極と、負極である燃料極と、両極間に配置された固体酸化物電解質とからなるセルを複数備える固体酸化物形燃料電池において、該複数のセルを電気的に接続するために、該セル間に配置される固体酸化物形燃料電池用インターコネクタである。かかるインターコネクタは、一般式：
Ｌｎ１−ｘＡｅｘＺｒ１−ｙＦｅｙＯ３−δ      （１）
（ここで、Ｌｎはランタノイドから選択される少なくとも１種の元素であり、Ａｅは、Ｓｒ（ストロンチウム）、Ｂａ（バリウム）およびＣａ（カルシウム）からなる群から選択される１種または２種以上の元素であり、０≦ｘ≦１であり、０．４≦ｙ＜１であり、δは電荷中性条件を満たすように定まる値である。）
で表わされるペロブスカイト型酸化物から構成されていることを特徴とする。
本発明に係るインターコネクタは、上記一般式（１）のペロブスカイト型酸化物材料から構成されるので、以下に示す少なくとも一つの効果が奏される。すなわち、１）Ｃｒを含まないのでＣｒ被毒による電池性能の低下が防止される。２）上記材料に含まれるＺｒ（ジルコニウム）やＦｅ（鉄）は、代表的な単セルの電解質材料（例えば安定化ジルコニア（ＹＳＺ等））や空気極（カソード）材料（例えばランタンストロンチウムマンガナイト（ＬＳＭ）、ランタンストロンチウムコバルタイト（ＬＳＣ））の成分元素であるため、長期使用によりＺｒやＦｅが拡散しても電池性能は劣化（低下）しにくい。３）導電性を有する。４）還元膨張率が非常に小さく、かかるインターコネクタを備えた燃料電池の長期使用にも耐え得る高い耐久性を有する。５）熱膨張係数がセル材料に類似しているため、単セルとインターコネクタ間の熱膨張差によるクラック等の発生が防止される。６）インターコネクタとしての機能を好ましく発揮し得る程度に緻密な構造を有するため、空気や燃料ガスのガス漏れが防止される。したがって、本発明により、上記の優れた効果を発揮する好適なインターコネクタを提供することができる。
【０００９】
ここで開示されるインターコネクタの好ましい一態様では、上記一般式（１）において、０．５≦ｙ≦０．８であることを特徴とする。より好ましくは、導電率が１０Ｓ／ｃｍ以上であることを特徴とする。
かかる態様では、上記の効果に加えて導電性がより一層向上した好適なインターコネクタを提供することができる。
【００１０】
ここに開示されるインターコネクタのさらに好ましい一態様では、還元膨張率が０．１％以下であることを特徴とする。
かかる態様のインターコネクタでは、還元雰囲気に曝される燃料極側と酸化雰囲気に曝される空気極側との応力差の低減がより確実となるので、耐久性がより向上した好適なインターコネクタを提供することができる。
ここで、還元膨張率とは、還元雰囲気（水素ガス）下における熱膨張率をＥＲ(％)、空気雰囲気下における熱膨張率をＥＡ(％)としたとき、下記(２)式で与えられる。
［｛（１＋ＥＲ／１００）−（１＋ＥＡ／１００）｝／（１＋ＥＡ／１００）］×１００      （２）
【００１１】
また、本発明は、他の側面として、正極である空気極と負極である燃料極と両極間に配置された固体酸化物電解質とからなるセルを複数備える固体酸化物形燃料電池であって、該複数のセルを電気的に接続するために、該セル間にここで開示されるインターコネクタが配置されている固体酸化物形燃料電池を提供することができる。
【発明を実施するための最良の形態】
【００１２】
以下、本発明の好適な実施形態を説明する。なお、本明細書において特に言及している事項（例えば、インターコネクタの構成材料）以外の事柄であって本発明の実施に必要な事柄（例えば、固体酸化物形燃料電池（単セル）の構成や構築方法）は、当該分野における従来技術に基づく当業者の設計事項として把握され得る。本発明は、本明細書に開示されている内容と当該分野における技術常識とに基づいて実施することができる。
【００１３】
上述のように、本発明によって提供されるインターコネクタは、Ｃｒ被毒の防止や還元雰囲気下での膨張に伴う劣化の抑制（低い還元膨張率）を実現するべく上記一般式（１）に示されるペロブスカイト型酸化物から構成されることで特徴づけられるインターコネクタであって、本発明を特徴づけない他の構成要素によって限定されない。したがって、上記目的を達成し得る限りにおいて、本発明に係るインターコネクタに含まれ得る他の副成分の内容や組成に特に制限はない。
また、本発明に係るインターコネクタは、種々の構造の固体酸化物形燃料電池（例えば、平板型（Ｐｌａｎａｒ）、円筒型（Ｔｕｂｕｌａｒ）、あるいは円筒の周側面を垂直に押し潰したフラットチューブラー（Ｆｌａｔ  ｔｕｂｕｌａｒ）型等）に対して好ましく適用することができ、燃料電池の形状に特に限定されない。
【００１４】
ここに開示されるインターコネクタは、一般式：
Ｌｎ１−ｘＡｅｘＺｒ１−ｙＦｅｙＯ３−δ      （１）
で表わされるペロブスカイト型酸化物から構成される。ここで、上記Ｌｎは、Ｌｎはランタノイドから選択される少なくとも１種の元素であり、好ましくはＬａである。また、Ａｅは、Ｓｒ、ＢａおよびＣａからなる群から選択される１種または２種以上の元素であり、好ましくはＳｒである。また、上記一般式における「ｘ」は、このペロブスカイト型構造においてＬｎがＡｅによって置き換えられた割合を示す値である。このｘの取り得る範囲は０≦ｘ≦１（好ましくは０≦ｘ＜１、例えば０．４≦ｘ≦０．６）である。
ここで、上記δは電荷中性条件を満たすように定まる値である。上記一般式（１）における酸素原子数は、ペロブスカイト型構造の一部を置換する原子の種類および置換割合その他の条件により変動するため正確に表示することは困難である。このため、電荷中性条件を満たすように定まる値として、１を超えない正の数δ（０＜δ＜１）を採用し、酸素原子の数を３−δと表示するのが妥当であるが、以下では便宜的に３と表示することとする。ただし、該酸素原子の数を便宜的に３として表示しても、異なる化合物を表しているわけではない。
【００１５】
上記のように、一般式（１）で表わされるペロブスカイト型酸化物は、そのＢサイトにＺｒおよびＦｅを必須構成元素として含有する。ＺｒおよびＦｅは、一般的なＳＯＦＣにおける単セルの構成材料として含まれ得る元素である。すなわち、代表的な電解質材料としてはイットリア安定化ジルコニア（ＹＳＺ）が用いられている。その他の安定化ジルコニア（例えばスカンジア安定化ジルコニア（ＳｃＳＺ））でもよい。また、空気極（カソード）材料としては、例えばランタンストロンチウムマンガナイト（ＬＳＭ）系やランタンストロンチウムコバルタイト（ＬＳＣ）系のペロブスカイト型酸化物、あるいはこれら酸化物とジルコニア系のコンポジット（複合材料）等が好ましく用いられている。さらに、燃料極（アノード）材料としては、例えばニッケルとジルコニア系のコンポジットが好ましく用いられており、このように、典型的にはその成分元素としてＺｒおよびＦｅが含まれている。このため、ここで開示されるインターコネクタを長期間にわたり使用することにより、該インターコネクタからＺｒやＦｅが単セルの電極（例えば空気極）側に拡散する虞があっても、ＳＯＦＣの電池性能は劣化（低下）しにくい。
【００１６】
また、上記一般式（１）で表わされるペロブスカイト型酸化物は、Ｚｒを必須構成元素として含有することにより、当該酸化物の還元膨張が抑制されて低い還元膨張率を示すが、他方、導電性が低下する虞がある。また、Ｆｅを必須構成元素として含有することにより導電性が向上するが、他方、還元膨張率が増大する虞がある。したがって、Ｆｅを含むことで還元膨張率が増大する虞があるが、Ｚｒの導入により還元膨張率の増大を抑制するとともに、Ｚｒを含むことで導電性が低下する虞があるが、Ｆｅの導入により導電性を回復することが可能である。このため、ＢサイトのＺｒとＦｅの含有率（モル比率）を変えることによって、かかるペロブスカイト型酸化物からなるインターコネクタの導電性と還元膨張の抑制性をバランスよく調節することができる。
【００１７】
ここで開示されるインターコネクタとして好適な上記ペロブスカイト型酸化物において、上記一般式（１）におけるＢサイトのＺｒおよびＦｅのモル比率を（１−ｙ）：ｙとすると、ｙの取り得る範囲は、０．４≦ｙ＜１であることが好ましい。より好ましくは、０．５≦ｙ≦０．８である。ｙの値が小さすぎる（Ｚｒの割合が大きく、Ｆｅの割合が小さい）と、導電性が低下傾向となる場合がある。一方、ｙの値が大きすぎると、還元膨張率が増大傾向となる場合がある。
【００１８】
ここで開示されるインターコネクタでは、空気雰囲気（酸素分圧約２００ｈＰａ（約０．２ａｔｍ）における熱膨張率をＥＡとし、還元雰囲気（水素（Ｈ２）５ｖｏｌ％、窒素（Ｎ２）９５ｖｏｌ％を含有する還元雰囲気）における熱膨張率をＥＲとして、上記（２）式で与えられる還元膨張率が０．３％以下である。より好ましい還元膨張率が０．１％以下であり、さらに好ましくは０．０９％以下である。ここで、熱膨張率ＥＲ，ＥＡとしては、例えば、室温から１０００℃までの間の体積の増大を測定することにより求めた値を用いることができる。このような還元膨張率を有するインターコネクタは、上記一般式（１）におけるｘおよびｙの値を上述の好ましい範囲とすることにより実現し得る。
【００１９】
ここで開示されるインターコネクタは、導電性を有することが好ましい。このことにより、かかるインターコネクタを介して単セル同士が電気的に（典型的には直列に）接続され、スタックとして高出力を得ることができる。このようなインターコネクタでは、１０００℃における導電率が５Ｓ／ｃｍ以上、より好ましい導電率は１０Ｓ／ｃｍ以上となる導電性を有することが好ましい。
【００２０】
ここで開示されるインターコネクタは、ＳＯＦＣの電極材料と類似の熱膨張係数を有することが好ましい。上記のような電極材料の熱膨張係数（典型的には一般的な示差膨張方式（ＴＭＡ）に基づく室温（２５℃）〜１０００℃の間の平均値）は、１×１０−５〜１．２×１０−５／Ｋであり、上記一般式（１）で表わされるペロブスカイト型酸化物のうち、特に一般式：Ｌａ１−ｘＳｒｘＺｒ１−ｙＦｅｙＯ３−δで表わされるペロブスカイト型酸化物（以下、「ＬＳＺＦ酸化物」という。）は、その熱膨張係数が上記範囲内にあるので好ましい。このようなインターコネクタでは、ＳＯＦＣの使用時に隣り合う電極との間で熱膨張差が小さくなるため、インターコネクタと電極との接続部に生じ得る歪みやクラック等を効果的に防止することができる。
【００２１】
ここで開示されるインターコネクタの形状およびその寸法は、適用される種々のＳＯＦＣの構造およびサイズにより適宜変えることができ、特に限定されない。例えば、かかるインターコネクタが平板型ＳＯＦＣ（図１参照）に適用される場合には、単セル間に挟まれて積層される平板状に成形される。また、例えばインターコネクタを介して円筒形状の単セルを並列に連結させた構成の円筒型ＳＯＦＣの場合には、かかるインターコネクタのスラリー状の原料を単セルの周側面上の所定領域に塗布して焼成することに得られる形態であってもよい。
【００２２】
ここで開示されるインターコネクタは、例えば以下のようにして製造される。
すなわち、製造しようとするインターコネクタ（上記一般式（１）で表わされるペロブスカイト型酸化物）を構成する金属原子（すなわち、上記一般式（１）におけるＬｎ（例えばＬａ）、Ａｅ（例えばＳｒ）、Ｚｒ、およびＦｅ）を含む化合物の粉末（原料粉末）を所定の配合割合（すなわち、上記ペロブスカイト型酸化物全体を１モルとして、上記各金属原子が所定の組成比でそれぞれ含まれるように決定された配合比）で混合する。この混合物を所定形状に成形し、酸化性雰囲気（例えば大気中）または不活性ガス雰囲気で焼成して所定形状のインターコネクタを得る。ここで、上記原料粉末としては、かかるペロブスカイト型酸化物を構成する上記各金属原子を含む酸化物あるいは加熱により酸化物となり得る化合物（当該金属原子の炭酸塩、硝酸塩、硫酸塩、リン酸塩、酢酸塩、シュウ酸塩、ハロゲン化物、水酸化物、オキシハロゲン化物等）の一種以上を含有するものを用いることができる。この原料粉末は、上記金属原子のうち二種以上の金属原子を含む化合物（複合金属酸化物、複合金属炭酸塩等）を含有してもよい。上記各原料粉末の平均粒径は、例えば０．５μｍ〜３μｍ（好ましくは凡そ１μｍ〜２μｍ）である。ここで平均粒径とは、原料粉末の粒度分布におけるＤ５０（メジアン径）をいう。
なお、上記原料粉末の代わりに、所定組成比からなるペロブスカイト型酸化物粉末の市販品を使用しても良い。
【００２３】
適切な焼成温度は、上記ペロブスカイト型酸化物の組成等によっても異なるが、典型的には１２００〜１８００℃（好ましくは１４００〜１６００℃）である。また、この焼成工程は、一回以上の仮焼工程と、その後に行われる本焼成工程とを包含することができる。この場合、本焼成工程は上記のような焼成温度で行い、仮焼工程は本焼成工程よりも低い焼成温度（例えば８００〜１５００℃、好ましくは１０００〜１３００℃）で行うことが好ましい。
例えば、原料粉末を仮焼し、湿式ボールミル等を用いて当該仮焼原料を粉砕することにより、仮焼粉末（本焼成用原料粉末）を得ることができる。さらに原料粉末（または仮焼粉末）に、水、有機バインダ等の成形助剤、および分散剤を添加・混合してスラリーを調製し、スプレードライヤー等の造粒機を用いて所望する粒径（例えば平均粒径が１０〜１００μｍ）に造粒することができる。
なお、原料粉末の成形、あるいは仮焼工程後に得られる仮焼物を粉砕して得られた仮焼粉末（本焼成用原料粉末）の成形には、一軸圧縮成形、静水圧プレス、押出し成形等の、従来公知の成形法を採用することができる。この成形のために従来公知のバインダ等を使用することができる。なお、本発明のインターコネクタは、その性能（Ｃｒ被毒による電池劣化防止性、低還元膨張率による高耐久性、またはセル材料と類似の熱膨張係数による歪みやクラックの発生防止性等）を顕著に損なわない範囲で、前記一般式（１）で表されるペロブスカイト酸化物以外の成分を含有することができる。
【００２４】
あるいは、上記スラリー状のインターコネクタ原料を調製して単セル表面の所定位置に塗布し、当該塗布部分を介して別の単セルと連結（接続）させてから乾燥、焼成することにより、インターコネクタによって複数個の単セル同士が接続されたスタックを一体的に製造してもよい。
【００２５】
上記のようにして得られたインターコネクタは、例えば以下に示されるようなＳＯＦＣに好ましく備えられる。特に限定することを意図したものではないが、以下では、かかるインターコネクタが平板型のＳＯＦＣに適用される場合を例として、かかるインターコネクタを備えるＳＯＦＣの好ましい一態様について、図１を参照しつつ本発明を詳細に説明する。図１は、本実施形態に係る平板型の固体酸化物形燃料電池（ＳＯＦＣ）１の構造を模式的に示す分解斜視図である。なお、以下の図面において、同じ作用を奏する部材・部位には同じ符号を付し、重複する説明は省略または簡略化することがある。
【００２６】
図１に示されるように、本実施形態に係る平板型ＳＯＦＣ１は、層状の固体電解質１２と空気極１４と燃料極１６とを備えた多層構造の単セル１０を平板状のインターコネクタ２０を介して複数層積み重ねたスタックとして構成されている。単セル１０は、固体電解質１２の両面をそれぞれ層状の空気極１４と燃料極１６とで挟まれたサンドイッチ構造を備えている。
本実施形態に係るインターコネクタ２０は、その両面を二つの単セル１０で挟まれており、一方の面（空気極側面）２２が一方の単セル１０の空気極１４と隣接し、他方の面（燃料極側面）２４が他方の単セル１０の燃料極１６と隣接している。また、空気極側面２２には、複数の溝が形成されており、供給された空気が流れるための空気用流路２３となっている。同様に、燃料極側面２４には、供給された燃料ガス（Ｈ２ガス）が流れる燃料ガス用流路２５としての溝が複数形成されている。かかる形態のインターコネクタ２０では、図１に示されるように、空気用流路２３と燃料ガス用流路２５は、その流路の方向が互いに直交するように形成されている。なお、ＳＯＦＣ１は、典型的には、スタック内に供給されるガスが漏れないようにガラスシーリング等の封止部材で密閉された密閉構造を有している。
【００２７】
本実施形態に係る単セル１０における固体電解質１２は、従来公知の構成および形態でよく特に制限されない。また、その構成材料についても従来公知の各種の固体電解質材料を好ましく用いることができる。固体電解質１２は、酸化（空気）雰囲気および還元（燃料ガス）雰囲気のいずれにおいても酸素イオン（酸化物イオン）伝導性が高く、ガス透過性の無い緻密な層を形成できる材料から構成されることが好ましい。例えば、固体電解質材料としては、イットリアやスカンジアをジルコニアに分散固溶させたイットリア安定化ジルコニア（ＹＳＺ）またはスカンジア安定化ジルコニア（ＳｃＳＺ）、ランタンガレート（ＬａＧａＯ３）等のセラミック材料が好ましく挙げられる。
【００２８】
また、単セル１０における空気極１４は、従来公知の構成および形態でよく、特に制限されない。また、その構成材料についても従来公知の各種の空気極材料を好ましく用いることができる。空気極１４は、酸化雰囲気でも高耐久性であり、ガスを効率よく透過可能な多孔質体から構成されることが好ましい。例えば、ランタンマンガナイト（ＬａＡｅＭｎＯ３（ここで、ＡはＳｒまたはＣａ）、ランタンコバルタイト（ＬａＳｒＣｏＯ３）、ランタンフェライト（ＬａＳｒＦｅＯ３）、ランタンニッケル酸化物（ＬａＮｉＯ３）、サマリウムコバルタイト（ＳｍＳｒＣｏＯ３）等が好ましく挙げられる。
【００２９】
単セル１０における燃料極１６は、従来公知の構成および形態でよく、特に制限されない。また、その構成材料についても従来公知の各種の燃料極材料を好ましく用いることができる。還元雰囲気でも高耐久性であり、ガスを効率よく透過可能な多孔質体から構成されることが好ましい。例えば、ＮｉＯ‐ＹＳＺ、ＮｉＯ‐ＳｃＳＺ等、酸化ニッケルと典型的には固体電解質材料と同様のセラミックスとのコンポジット（複合材料）が挙げられる。
なお、上記単セル１０としては、上記の構成に限られず一般的なＳＯＦＣに適用可能な従来公知の構成を特に制限なく適宜選択して用いることができる。また、ＳＯＦＣに適用可能なこれら以外の他の構成（例えば、空気極１４と固体電解質１２との間に配置される空気極中間層や、燃料極１６と固体電解質１２との間に配置される燃料極中間層）を備えていてもよい。
【００３０】
ＳＯＦＣ１の製造方法としては、例えば、以下のような方法によりＳＯＦＣ１を得ることができる。まず単セル１０を製造する。すなわち、上記のような従来公知の固体電解質材料を用いて所定の成形方法（あるいは成膜方法）により固体電解質１２を用意する。次に、上記のような従来公知の空気極材料を上記固体電解質１２の片側面に付与する。かかる付与方法については特に限定されず、従来公知の方法（例えば湿式成膜法）を好ましく用いることができる。また、燃料極についても同様にして、上記のような従来公知の燃料極材料を上記固体電解質１２のもう片方の面に付与する。
次いで、両側面に空気極材料と燃料極材料とが付与された上記固体電解質１２を焼成することにより、該固体電解質１２の両側面にと燃料極とがそれぞれ形成された単セル１０を得る。
【００３１】
次に、上述したように、一般式（１）で表わされるペロブスカイト型酸化物を主として含むインターコネクタ材料を調製し、かかる材料を所定形状（例えば、両側の各面に空気用流路２３と燃料ガス用流路２５がそれぞれ形成された平板形状）に成形し、これを例えば１４００℃〜１６００℃の焼成温度で焼成することにより、インターコネクタ２０を得る。以上のようにして得られたインターコネクタ２０を用いて複数の単セル１０をスタックすることにより、ＳＯＦＣ１を得る。
【００３２】
以下、本発明に関するいくつかの実施例を説明するが、本発明を係る実施例に示すものに限定することを意図したものではない。
【００３３】
＜例１：インターコネクタ材料の作製＞
市販の酸化ランタン（Ｌａ２Ｏ３）粉末（平均粒径約２μｍ）、炭酸ストロンチウム（ＳｒＣＯ３）粉末（平均粒径約２μｍ）、酸化ジルコニウム（ＺｒＯ２）粉末（平均粒径約１μｍ）および酸化鉄（Ｆｅ２Ｏ３）粉末（平均粒径約２μｍ）を、焼成後に得られる焼成体の組成の化学量論比で混合した。すなわち、Ｌａは０．６、Ｓｒは０．４、Ｚｒは０．１、Ｆｅは０．９モルとなるように配合して、ボールミルを用いて混合した。これにより得られた混合粉末を１２００℃の焼成温度で６時間仮焼した。このようにして得られた仮焼物を湿式ボールミルにより粉砕して、インターコネクタ材料の原料粉末を得た。
次に、この原料粉末に対して、バインダを混合して約８０μｍの粒子に造粒した。この造粒粉末を１００ＭＰａでのプレス成形により直径約３０ｍｍ、厚さ約４ｍｍの円板状に成形した。この成形体を２個作製し、大気中で１４００℃〜１６００℃まで昇温して6時間保持して焼成し、その後研磨することにより、サンプル（１）（Ｌａ０．６Ｓｒ０．４Ｚｒ０．１Ｆｅ０．９Ｏ３）を２個得た。
ほかのサンプル（２）〜（６）についても上記サンプルと同様にして２個ずつ得た。以下に、サンプル（１）〜（６）の組成を示す。
サンプル（１）；Ｌａ０．６Ｓｒ０．４Ｚｒ０．１Ｆｅ０．９Ｏ３
サンプル（２）；Ｌａ０．６Ｓｒ０．４Ｚｒ０．２Ｆｅ０．８Ｏ３
サンプル（３）；Ｌａ０．６Ｓｒ０．４Ｚｒ０．３Ｆｅ０．７Ｏ３
サンプル（４）；Ｌａ０．６Ｓｒ０．４Ｚｒ０．４Ｆｅ０．６Ｏ３
サンプル（５）；Ｌａ０．６Ｓｒ０．４Ｚｒ０．５Ｆｅ０．５Ｏ３
サンプル（６）；Ｌａ０．６Ｓｒ０．４Ｚｒ０．６Ｆｅ０．４Ｏ３
【００３４】
上記サンプル（１）〜（６）と同様にして、市販の酸化ランタン（Ｌａ２Ｏ３）粉末（平均粒径約２μｍ）、炭酸ストロンチウム（ＳｒＣＯ３）粉末（平均粒径約２μｍ）、酸化ジルコニウム（ＺｒＯ２）粉末（平均粒径約１μｍ）、酸化鉄（Ｆｅ２Ｏ３）粉末（平均粒径約２μｍ）、および酸化クロム（Ｃｒ２Ｏ３）粉末（平均粒径約１μｍ）を所定の配合比で混合し、粉砕、仮焼することにより６種類の組成比からなるインターコネクタ材料の原料粉末を得た。次いで、上記サンプル（１）〜（６）と同様にして、以下に示す６種類のサンプル（７）〜（１２）を２個ずつ得た。
サンプル（７）；Ｌａ０．６Ｓｒ０．４ＣｒＯ３
サンプル（８）；Ｌａ０．６Ｓｒ０．４Ｃｒ０．５Ｆｅ０．５Ｏ３
サンプル（９）；Ｌａ０．６Ｓｒ０．４Ｚｒ０．１Ｃｒ０．１Ｆｅ０．８Ｏ３
サンプル（１０）；Ｌａ０．６Ｓｒ０．４Ｚｒ０．１Ｃｒ０．２Ｆｅ０．７Ｏ３
サンプル（１１）；Ｌａ０．６Ｓｒ０．４Ｚｒ０．１Ｃｒ０．３Ｆｅ０．６Ｏ３
サンプル（１２）；Ｌａ０．６Ｓｒ０．４Ｚｒ０．１Ｃｒ０．４Ｆｅ０．５Ｏ３
【００３５】
次に、サンプル（１）〜（１２）のそれぞれに対して還元膨張率評価を実施した。
＜例２：還元膨張率の評価＞
上記例１により得られたサンプル（１）において、サンプル（１）の一つを空気雰囲気（酸素分圧約２００ｈＰａ（約０．２ａｔｍ））下で室温から１０００℃まで維持した。その温度領域におけるサンプル（１）の体積の増加分を測定し、その増加分を室温における体積に対する百分率で表した。これを空気雰囲気下における熱膨張率ＥＡとした。
同様にして、還元雰囲気（水素５ｖｏｌ％、窒素の９５ｖｏｌ％を含有する）下におけるサンプル（１）の熱膨張率ＥＲを求めた。これら熱膨張率ＥＡおよびＥＲを上記（２）式にあてはめることによりサンプル（１）の還元膨張率［％］を算出した。
サンプル（２）〜（１２）についても、サンプル（１）と同様にして還元膨張率［％］を求めた。これらの結果を表１に示す。
【００３６】
表１に示されるように、サンプル（１）〜（６）をＬａ０．６Ｓｒ０．４Ｚｒ１−ｙＦｅｙＯ３と表すと、Ｚｒのモル比率が増加してＦｅのモル比率が減少する（すなわちｙが減少する）につれて、還元膨張率が抑制されることがわかった。また、表１によれば、ｙの取り得る範囲が０．４≦ｙ＜１であれば、還元膨張率は０．３％未満に抑制され、特に、０．４≦ｙ≦０．８の場合には、還元膨張率は０．１％未満（０．０３％〜０．０８％）に抑制されることがわかった。
一方、サンプル（７）および（８）については、還元膨張率がそれぞれ０．３８％、０．２９％となり、サンプル（１）〜（６）を上回る結果となった。また、サンプル（９）〜（１２）（Ｌａ０．６Ｓｒ０．４Ｚｒ０．１Ｃｒ１−ｐＦｅｐＯ３（０．５≦ｐ≦０．８））では、各還元膨張率は０．１７％〜０．２４％の範囲内に収まった。
【００３７】
＜例３：導電率の測定＞
次に、上記サンプル（１）における導電率を以下のようにして測定した。まず、上記サンプル（１）の表面に電極となる白金ペーストを塗布した後、該電極部分に電流端子および電圧端子を接続するための白金線を取り付けて８５０〜１１００℃で１０〜６０分間焼き付け、任意の温度に調整可能な装置内で、直流四端子法で導電率［Ｓ／ｃｍ］を求めた。サンプル（２）〜（１２）における導電率についても、上記と同様にして求めた。一定の温度条件（１０００℃）下における導電率の測定結果を表１に示す。
【００３８】
表１に示されるように、サンプル（１）〜（６）をＬａ０．６Ｓｒ０．４Ｚｒ１−ｙＦｅｙＯ３と表すと、Ｚｒのモル比率が減少してＦｅのモル比率が増加する（すなわちｙが増加する）につれて、導電率が上昇することがわかった。また、表１によれば、ｙの取り得る範囲が、０．５≦ｙ≦０．９の場合には、導電率は１０Ｓ／ｃｍ以上（特に、０．６≦ｙ≦０．９では２５Ｓ／ｃｍ以上）に向上することがわかった。
一方、サンプル（７）および（８）については、導電率がそれぞれ３０Ｓ／ｃｍ、１００Ｓ／ｃｍとなり、サンプル（１）〜（６）を上回る結果となった。また、サンプル（９）〜（１２）（Ｌａ０．６Ｓｒ０．４Ｚｒ０．１Ｃｒ１−ｐＦｅｐＯ３（０．５≦ｐ≦０．８））では、各還元膨張率は９Ｓ／ｃｍ〜３６Ｓ／ｃｍの範囲内だった。
【００３９】
＜例４：リーク試験＞
次に、サンプル（１）〜（１２）について、サンプルの一方の面に空気、他方の面に水素（Ｈ２）ガス（燃料ガス）を暴露し、所定時間経過後にリークが生じているか否かを測定した。その試験方法について図２を参照しつつ説明する。図２は、円板状に形成された上記サンプル（１）〜（１２）を空気雰囲気および還元雰囲気に暴露してリーク発生を測定するための装置を模式的に示した図である。
＜測定装置＞
この測定装置１００は、サンプル（１）〜（１２）（以下、単に「サンプル４０」ということもある。）を収容するケーシング３０と、サンプル４０を所定の使用温度に維持するためのヒータ５０とを備える。ケーシング３０は、サンプル４０の一方の面側に接続された空気極側外管３２と、空気極側外管３２の内部に挿入された空気供給内管３４と、サンプル４０の他方の面側に接続された燃料極側外管３６と、燃料極側外管３６の内部に挿入された燃料ガス供給内管３８とを有する。上記内管３４，３８および外管３２，３６は、いずれもアルミナ、ムライト等の緻密なセラミック（ここではアルミナ）により形成されている。サンプル４０の外周部にはガラスシール３５がリング状に形成されている。このガラスシール３５は、外管３２，３６の一端をサンプル４０に気密に接合するとともに、サンプル４０の外周端を気密にシールしている。サンプル４０の上記一方の面側には、該サンプル４０および空気極側外管３２によって空気供給空間３３が区画形成されている。また、サンプル４０の上記他方の面側には、該サンプル４０および燃料極側外管３６によって燃料ガス供給空間３７が区画形成されている。
【００４０】
上記測定装置１００は、上記空気供給内管３４が図示しない空気供給手段に接続されており、空気は該空気供給内管３４を通じて空気供給空間３３に供給されるように構成されている。且つ該測定装置１００は、上記燃料ガス供給内管３８が図示しない燃料ガス供給手段に接続されており、燃料ガスは該燃料ガス供給内管３８を通じて燃料ガス供給空間３７に供給されるように構成されている。
このような構成の測定装置１００にサンプル４０をセットすることにより、サンプル４０の一方の面は、空気供給空間３３に供給された空気と接触するとともに、該サンプル４０の他方の面は、燃料ガス供給空間３７に供給された燃料ガスと接触することができる。このことにより、かかるサンプル４０を、一方の単セルの空気極と他方の単セルの燃料極とに挟まれたインターコネクタの状態に模擬することができる。
【００４１】
＜測定方法＞
次に、測定方法について説明する。
サンプル４０を上記測定装置１００にセットし、空気供給空間３３に、空気（酸素分圧約２００ｈＰａ（約０．２ａｔｍ））を所定流量で供給した。また、燃料ガス供給空間３７には、水素（Ｈ２）含有混合ガス（Ｈ２を５ｖｏｌ％、窒素（Ｎ２）を９５ｖｏｌ％）を所定流量で供給した。この状態で測定装置１００（サンプル４０）の温度を１０００℃にして１０時間維持した後、燃料ガス供給空間３７から排出されるガスの組成をガスクロマトグラフにより測定し、空気供給空間３３に空気の構成成分として供給された酸素（Ｏ２）ガスが含まれるか否か（すなわち、Ｏ２ガスがリークしているか否か）を測定した。
上記のようにして、サンプル（１）〜（１２）のそれぞれについて測定した。
【００４２】
この結果、サンプル（１）〜（１２）のうち、サンプル（１）およびサンプル（７）〜（１２）では、燃料ガス供給空間３７から排出されたガスの中にわずかにＯ２ガスが認められた。このことにより、若干のリークが認められた。一方、サンプル（２）〜（６）については、Ｏ２ガスのリークは認められなかった。かかるサンプル（２）〜（６）は、いずれも上記例２における還元膨張率の評価結果において、還元膨張率が０．１％未満に抑制されているサンプルであった。
【００４３】
＜例５：Ｃｒ拡散の評価＞
次に、市販のイットリア安定化ジルコニア（ＹＳＺ）粉末に適当なバインダ等を加えてスラリー状に調製し、これを従来公知の方法により塗布し、その表面に上記サンプル（１）を作製するために調製したスラリー状のインターコネクタ材料をさらに付与（塗布）して２層構造の未焼成膜を作製した。かかる未焼成膜を乾燥させ、上記と同様の焼成温度で焼成することにより、サンプル（１）と同組成の層（層の厚みは約１００μｍ）が形成された２層構造の焼成膜（ＹＳＺ層単体の厚みは約５０μｍ）を作製した。かかる２層構造膜をＥＤＸによりＹＳＺ層内部にＣｒの拡散が起こっているかどうかを観察した。サンプル（２）〜（１２）についても同様にＣｒの拡散の有無を観察した。その結果を表１に示した。
【００４４】
表１に示されるように、サンプル（７）〜（１２）と同組成の層をそれぞれ備えた２層構造焼成膜では、いずれもＹＳＺ層の表面下約５μｍにまでＣｒの存在が認められ、Ｃｒの拡散が確認された。一方、サンプル（１）〜（６）と同組成の層を備えた２層構造焼成膜では、いずれもＣｒの拡散は全く認められなかった。加えて、サンプル（１）〜（５）と同組成の層を備えた２層構造焼成膜については、かかるサンプル（１）〜（５）と同組成の層がＹＳＺ層上に緻密に形成されていることが観察された。
以上の通り、Ｌａ０．６Ｓｒ０．４Ｚｒ１−ｙＦｅｙＯ３（０．４≦ｙ＜１、より好ましくは０．５≦ｙ≦０．８）で表わされるペロブスカイト型酸化物は、Ｃｒ拡散に伴うＣｒ被毒を防止するとともに、高い導電性と低い還元膨張率とを両立させるインターコネクタを実現し得る好適なインターコネクタ材料である。したがって、ここで開示されるインターコネクタは、このような効果を発揮する優れたインターコネクタである。
【００４５】
【表１】
2010102959.tif 000003
【００４６】
以上、本発明を詳細に説明したが、これらは例示に過ぎず、本発明は、さらに別の態様でも実施でき、その主旨を逸脱しない範囲で種々変更を加えうるものである。
【図面の簡単な説明】
【００４７】
【図１】一実施形態に係る平板型の固体酸化物形燃料電池の構成を模式的に示す分解斜視図である。
【図２】本実施例に係るサンプル（１）〜（１２）を空気雰囲気および還元雰囲気に暴露してリーク発生を測定するための装置を模式的に示した図である。
【符号の説明】
【００４８】
１  固体酸化物形燃料電池（ＳＯＦＣ）
１０  単セル
１２  固体電解質
１４  空気極
１６  燃料極
２０  インターコネクタ
２２  空気極側面
２３  空気用流路
２４  燃料極側面
２５  燃料ガス用流路
３０  ケーシング
３２  空気極側外管
３３  空気供給空間
３４  空気供給内管
３５  ガラスシール
３６  燃料極側外管
３７  燃料ガス供給空間
３８  燃料ガス供給内管
４０  サンプル
５０  ヒータ
１００  測定装置
【図１】
2010102959.tif 000004
【図２】
2010102959.tif 000005